(57)【要約】【解決手段】（Ａ）水溶性高分子化合物：１００質量部、及び（Ｂ）無水マレイン酸を含有する共重合物のアンモニア変性物：３質量部以上を含有することを特徴とする無機繊維用バインダー。【効果】本発明の無機繊維用バインダーを用いれば、フェノール樹脂に近い復元率を持つ無機繊維マットを作製することができ、またその無機繊維マットからの揮発性有機化合物の放出量は極めて少ない。【選択図】なし【特許請求の範囲】
【請求項１】
（Ａ）水溶性高分子化合物：１００質量部、及び
（Ｂ）無水マレイン酸を含有する共重合物のアンモニア変性物：３質量部以上
を含有することを特徴とする無機繊維用バインダー。
【請求項２】
（Ａ）水溶性高分子化合物の重合度が２００〜１，０００である請求項１記載の無機繊維用バインダー。
【請求項３】
（Ａ）水溶性高分子化合物がポリビニルアルコールである請求項１又は２記載の無機繊維用バインダー。
【請求項４】
（Ｂ）無水マレイン酸を含有する共重合物のアンモニア変性物が、イソブチレン・無水マレイン酸共重合物のアンモニア変性物である請求項１〜３のいずれか１項記載の無機繊維用バインダー。
【請求項５】
上記イソブチレン・無水マレイン酸共重合物のアンモニア変性物が下記式で表される請求項４記載の無機繊維用バインダー。
【化１】
2018199881.tif 000006
（上記式中のｎの含有量は、ｎ＋ｍの合計１００質量％に対して０．１〜３質量％である。）
【請求項６】
無機繊維が、グラスウール又はロックウールである請求項１〜５のいずれか１項記載の無機繊維用バインダー。
【請求項７】
請求項１〜６のいずれか１項記載の無機繊維用バインダーで処理した無機繊維からなる無機繊維マット。
【発明の詳細な説明】
【技術分野】
【０００１】
本発明は、無機繊維用バインダー、特に、建築用の断熱材、吸音材等として好適に用いられる無機繊維マットに対して、揮発性有機化合物の放出が極めて少なく、十分な厚みを持ち、かつ優れた復元性を与える無機繊維用バインダー、及び該バインダーで処理された無機繊維マットに関する。
【背景技術】
【０００２】
従来、グラスウール、ロックウール等の無機繊維からなる無機繊維マットは、産業用や住宅用の断熱材や吸音材に広く用いられている。無機繊維マットは、一般に水溶性フェノール樹脂を主成分とするバインダーによって無機繊維同士が固定され、マット状に成形されて製造されている（例えば、特開昭５８−０７０７６０号公報：特許文献１）。
【０００３】
しかし、上記バインダーの主成分として用いられている水溶性フェノール樹脂は、架橋剤として一般的にホルムアルデヒドが使用されているため、バインダーを加熱硬化する際に、未反応のホルムアルデヒドが無機繊維マットに残留してしまうという問題がある。また、硬化後も、バインダーの加水分解や縮合反応の進行によってホルムアルデヒドが発生するという問題がある。この場合、上記ホルムアルデヒドが、製造後の無機繊維マットの表面や側面から放出されることになる。
【０００４】
ホルムアルデヒドのように常温常圧で空気中に容易に揮発する揮発性有機化合物に関して、近年、揮発性有機化合物による室内空気の汚染が顕在化するとともに、揮発性有機化合物が原因のひとつとされるシックハウス症候群などの健康被害が問題となっている。そのため、建築材料からのホルムアルデヒドの放出量が法律で規制されている。よって、建築材料からのホルムアルデヒド及びその他の揮発性有機化合物の放出量を極めて少なくするために、これらの含有量を極めて少なくすることが有効であると考えられる。
【０００５】
無機繊維マットから放出される揮発性有機化合物とは、主にバインダーに含まれるホルムアルデヒドであるため、上記問題点を解決するためには、バインダーに用いる組成物をホルムアルデヒド非含有組成物とする必要がある。しかし、従来のフェノール樹脂を主成分とするバインダーを用いた無機繊維マットは、原料コストが安く、更にマットの復元率や表面強度等が非常に優れたものであった。そのため、ホルムアルデヒド非含有組成物を主成分とするバインダーを用いてもこれらの性能を有する必要があるが、同等の性能を具備させることは困難であった。
【０００６】
上記問題に対応するために、特開２００５−２９９０１３号公報（特許文献２）では、アクリル樹脂系エマルジョンを主成分とするバインダー、また、特開２００６−０８９９０６号公報（特許文献３）では、カルボキシル基等の官能基を持ったビニル共重合体からなるバインダーが提案されている。しかし、これらのバインダーを用いて得られる無機繊維マットの復元率や表面強度等は、水溶性フェノール樹脂を含むバインダーを用いて得られる無機繊維マットと比較して劣るものであった。さらに、本願出願人も特開２０１１−１５３３９５号公報（特許文献４）で、ヒドロキシル基を持つ水溶性高分子化合物とホウ素化合物を含有するバインダーを開示している。しかし、当該バインダーを用いて得られる無機繊維マットは、揮発性有機化合物の問題はクリアできていたものの、水溶性フェノール樹脂に比べて復元率や表面強化度等はやや劣っていた。
【０００７】
国際公開第２００５／０９２８１４号（特許文献５）では無水マレイン酸と不飽和単量体との不飽和共重合物（具体的には無水マレイン酸とブタジエンとの不飽和共重合物）が、特開２０１２−１３６３８５号公報（特許文献６）では無水マレイン酸とアクリル酸エステルの共重合化合物が、特開２０１６−１０８７０７号公報（特許文献７）と特開２０１６−１０８７０８号公報（特許文献８）ではマレイン酸共重合物（メチルビニルエーテル／無水マレイン酸共重合体モノアルキルエステルと思われる）が、特開昭６０−０４６９５１号公報（特許文献９）ではイソブチレン・無水マレイン酸の共重合体が、それぞれ提案されている。無機繊維からなる無機繊維マットは、溶融ガラスに低濃度の水溶性バインダーを噴霧することで製造されるが、前述した化合物等は、いずれも水への溶解度が乏しく、必ずしも好適な水溶性バインダーが得られるものではなかった。
【先行技術文献】
【特許文献】
【０００８】
【特許文献１】特開昭５８−０７０７６０号公報
【特許文献２】特開２００５−２９９０１３号公報
【特許文献３】特開２００６−０８９９０６号公報
【特許文献４】特開２０１１−１５３３９５号公報
【特許文献５】国際公開第２００５／０９２８１４号
【特許文献６】特開２０１２−１３６３８５号公報
【特許文献７】特開２０１６−１０８７０７号公報
【特許文献８】特開２０１６−１０８７０８号公報
【特許文献９】特開昭６０−０４６９５１号公報
【発明の概要】
【発明が解決しようとする課題】
【０００９】
本発明は、上記事情に鑑みなされたもので、揮発性有機化合物の放出が極めて少なく、かつ、十分な厚みと復元性に優れた無機繊維マットを製造することが可能な無機繊維用バインダー、及び該バインダーで処理された無機繊維マットを提供することを目的とする。
【課題を解決するための手段】
【００１０】
本発明者らは、上記目的を達成するために鋭意検討を行った結果、水溶性高分子化合物と、無水マレイン酸を含有する共重合物のアンモニア変性物とを含有するバインダーが、フェノール樹脂に近い復元率を無機繊維マットに与え、かつ極めて少ない揮発性有機化合物放出量を実現することができることを見出し、本発明をなすに至った。
【００１１】
従って、本発明は、下記無機繊維用バインダー及び該バインダーで処理した無機繊維マットを提供する。
〔１〕
（Ａ）水溶性高分子化合物：１００質量部、及び
（Ｂ）無水マレイン酸を含有する共重合物のアンモニア変性物：３質量部以上
を含有することを特徴とする無機繊維用バインダー。
〔２〕
（Ａ）水溶性高分子化合物の重合度が２００〜１，０００である〔１〕記載の無機繊維用バインダー。
〔３〕
（Ａ）水溶性高分子化合物がポリビニルアルコールである〔１〕又は〔２〕記載の無機繊維用バインダー。
〔４〕
（Ｂ）無水マレイン酸を含有する共重合物のアンモニア変性物が、イソブチレン・無水マレイン酸共重合物のアンモニア変性物である〔１〕〜〔３〕のいずれかに記載の無機繊維用バインダー。
〔５〕
上記イソブチレン・無水マレイン酸共重合物のアンモニア変性物が下記式で表される〔４〕記載の無機繊維用バインダー。
【化１】
2018199881.tif 000002
（上記式中のｎの含有量は、ｎ＋ｍの合計１００質量％に対して０．１〜３質量％である。）
〔６〕
無機繊維が、グラスウール又はロックウールである〔１〕〜〔５〕のいずれかに記載の無機繊維用バインダー。
〔７〕
〔１〕〜〔６〕のいずれかに記載の無機繊維用バインダーで処理した無機繊維からなる無機繊維マット。
【発明の効果】
【００１２】
本発明の無機繊維用バインダーを用いれば、フェノール樹脂に近い復元率を持つ無機繊維マットを作製することができ、またその無機繊維マットからの揮発性有機化合物の放出量は極めて少ない。
【図面の簡単な説明】
【００１３】
【図１】本発明の無機繊維用バインダーを使用して無機繊維マットを製造する工程の一実施形態を示す模式図である。
【図２】本発明の無機繊維用バインダーを無機繊維に付与する工程の一実施形態を示す斜視図である。
【発明を実施するための形態】
【００１４】
以下、本発明を具体的に説明する。
本発明の無機繊維用バインダーは、
（Ａ）水溶性高分子化合物：１００質量部、及び
（Ｂ）無水マレイン酸を含有する共重合物のアンモニア変性物：３質量部以上
を含有するものである。
【００１５】
（Ａ）成分の水溶性高分子化合物は、本発明の無機繊維用バインダーの主剤である。（Ａ）成分の持つ水溶性高分子化合物としては、特に限定されないが、好ましくはポリビニルアルコール、カルボキシメチルセルロース、澱粉などである。これらの中でも、ポリビニルアルコールが特に好ましい。
【００１６】
上記（Ａ）成分の水溶性高分子化合物としては、重合度が１，０００以下のものが好ましく、５００以下のものが更に好ましく、２００〜５００のものが最も好ましい。１，０００を超えると、スプレーによる塗布不良が生じ必要な付着量が得られず無機繊維マットに十分な復元性が得られないなどの不具合が生じる場合がある。上記重合度は、重量平均重合度として、水系ゲルパーミエーションクロマトグラフィ（ＧＰＣ）分析によるポリスチレン換算の値である。また、水溶性高分子化合物のケン化度は、ＪＩＳ  Ｋ  ６７２６の試験方法に基づいて、８０ｍｏｌ％以上が好ましく、８８ｍｏｌ％以上が更に好ましく、上限値は９９ｍｏｌ％未満であることが好ましい。このケン化度が９９ｍｏｌ％以上であると、低温で粘度上昇が大きくなり、ゲル化することがある。
【００１７】
上記（Ａ）成分の水溶性高分子化合物としては、市販品を使用することができ、例えば、日本・酢ビポバール社製の「ポバール（ＰＶＡ）」等が挙げられる。
【００１８】
（Ｂ）成分の無水マレイン酸を含有する共重合物のアンモニア変性物は、本発明において架橋剤として機能する。（Ｂ）成分の無水マレイン酸を含有する共重合物のアンモニア変性物としては、特に限定されず、無水マレイン酸とイソブチレン、イソプロピレン、エチレン、エチレン・プロピレン、ブタジエンなどとの共重合物のアンモニア変性物が挙げられる。特に、下記構造式で表されるイソブチレン・無水マレイン酸共重合物のアンモニア変性物が好ましい。
【化２】
2018199881.tif 000003
【００１９】
（Ｂ）成分の無水マレイン酸を含有する共重合物のアンモニア変性物の重量平均分子量は、５，０００〜３０，０００が好ましく、１０，０００〜２０，０００が更に好ましく、１５，０００〜２０，０００が最も好ましい。この重量平均分子量は、水系ゲルパーミエーションクロマトグラフィ（ＧＰＣ）分析によるポリスチレン換算の値である。また、上記式中のｎとｍは質量割合を表し、ｎは、ｎ＋ｍの合計１００質量％に対して、０．１〜３質量％が好ましく、０．３〜２質量％が更に好ましく、０．５〜１質量％が最も好ましい。
【００２０】
（Ｂ）成分の無水マレイン酸を含有する共重合物のアンモニア変性物の含有量は、（Ａ）成分の水溶性高分子化合物１００質量部に対し、３質量部以上であり、好ましくは３〜２０質量部、更に好ましくは３〜５質量部である。無水マレイン酸を含有する共重合物のアンモニア変性物の含有量が３質量部未満であると、架橋性不足などの不具合が生じる場合があり、２０質量部を超えた場合は、（Ａ）成分の水溶性高分子化合物との混和性には問題はないが、処理水溶液が黄色に着色し製品品質低下となり、更にコストアップにも繋がる。
【００２１】
上記（Ｂ）成分の無水マレイン酸含有共重合物としては、市販品を使用することができ、例えば、クラレ社製の「イソバン」等が挙げられる。
【００２２】
更に、本発明の無機繊維用バインダーには、（Ａ）水溶性高分子化合物及び（Ｂ）無水マレイン酸を含有する共重合物のアンモニア変性物以外に、尿素等の保水材、シランカップリング剤、撥水剤、ｐＨ調整剤、着色剤などの添加剤を必要により加えてもよい。これらの添加剤の添加量は、本発明の効果を損なわない範囲で任意とすることができる。
【００２３】
本発明の無機繊維用バインダーは、水に溶解して無機繊維用バインダー水溶液として使用することが好ましい。上記無機繊維用バインダー水溶液の粘度は、２５℃において１〜１００ｍＰａ・ｓであることが好ましく、特に好ましいのは、１〜５０ｍＰａ・ｓである。なお、この粘度値は、回転粘度計による測定値である。粘度が１００ｍＰａ・ｓを超えると噴霧（吐出）不良となり加工後のバインダー付着量が減少する為、本発明の効果が発揮できない場合がある。また、その濃度は１０質量％以下が好ましく、５質量％以下が更に好ましく、３質量％以下が最も好ましい。
【００２４】
また、上記無機繊維用バインダー水溶液のｐＨは、４〜８であることが好ましく、４〜６がより好ましい。ｐＨが上記範囲から外れると、架橋性が変化し、復元性に影響を及ぼす場合がある。
【００２５】
本発明の無機繊維用バインダーは、様々な無機繊維に使用可能であり、特にグラスウール、ロックウールに対して優れた効果を発揮する。
【００２６】
本発明の無機繊維マットは、無機繊維を上記無機繊維用バインダーで処理して形成されるものである。上記無機繊維マットに用いられる無機繊維としては、特に限定されないが、グラスウールやロックウールであることが好ましい。
【００２７】
無機繊維の繊維化方法としては、遠心法、吹き飛ばし法など従来公知の方法を採用できる。更に、無機繊維マットの密度も通常の断熱材や吸音材に使用されている密度でよく、好ましくは４０ｋｇ／ｍ3以下、より好ましくは３２ｋｇ／ｍ3以下である。
【００２８】
無機繊維用バインダーの使用量は、無機繊維に対して固形分比率で１〜１０質量％が好ましく、１〜５質量％がより好ましい。１質量％未満であると、復元性の乏しい無機繊維マットが成形されるなどの不具合が生じる場合があり、１０質量％を超えると、硬く潰れた無機繊維マットが成形されるなどの不具合が生じる場合がある。
【００２９】
本発明の無機繊維用バインダーを使用して無機繊維マットを製造する方法の一例を、図１及び図２を参照して説明する。図１は、本発明の無機繊維用バインダーを使用して無機繊維マットを製造する工程の一実施形態を示す模式図であり、図２は、本発明の無機繊維用バインダーを無機繊維に付与する工程の一実施形態を示す斜視図である。
【００３０】
まず、繊維化装置１によりグラスウール等の無機繊維を紡出させる繊維化工程が行われる。ここで、繊維化装置１による繊維化の方法としては、特に限定されず、従来公知の遠心法、吹き飛ばし法などが挙げられる。また、繊維化装置１は、製造する無機繊維マット７の密度、厚さ、及び幅方向の長さに応じて複数設けることも可能である。
【００３１】
次いで、図２で示すように、バインダー付与装置２によって、繊維化装置１から紡出された無機繊維３に、本発明のバインダーを付与する。バインダーの付与方法としては、従来公知の方法を採用することができ、例えば、上記バインダー水溶液を用いて、スプレー法などで付与することができる。繊維の上層部より直接又は斜め方向から繊維同士の交点部分をメインに交点以外の部分にもバインダーを付着させて処理する。
【００３２】
コンベア４１は、未硬化のバインダーが付着した無機繊維３を有孔のコンベア上に積層する装置であり、繊維を均一に積層させるために、コンベア４１は吸引装置を有する有孔のコンベアであることが好ましい。
【００３３】
ここで、本発明におけるバインダーの付着量とは、強熱減量法又はＬＯＩ（Ｌｏｓｓ  ｏｆ  Ｉｇｎｉｔｉｏｎ）と呼ばれる方法により測定される量であり、約５５０℃でバインダー付着後の無機繊維マットの乾燥試料を強熱し、減量することにより失われる物質の質量を意味する。
【００３４】
上記工程によって、バインダーが付与された無機繊維３は、繊維化装置１の下方に配置されたコンベア４１に堆積され、連続して、ライン方向に沿って設けられているコンベア４２に移動する。そして、コンベア４２及びコンベア４２上に所定間隔で対向配置されたコンベア５によって、堆積した無機繊維３は所定の厚さに圧縮されつつ、コンベア４２、及びコンベア５の位置に配設された成形炉６に入る。
【００３５】
成形炉６において、無機繊維３に付与された本発明のバインダーが加熱硬化して、所定の厚さの無機繊維マット７が形成される。なお、加工条件は、ラインの長さ等で大きく変わるため、適宜設定すればよい。例えば、本実施例の場合は、加熱温度は、好ましくは１５０〜３００℃、より好ましくは１８０〜２５０℃である。加熱温度が１５０℃よりも低いと、無機繊維マット７の水分が完全に蒸発しないことがあり、３００℃よりも高いと無機繊維マット７に処理されたバインダーが炭化することがある。また、加熱時間は、好ましくは１２０〜３６０秒、より好ましくは１８０〜３００秒である。加熱温度が１２０秒よりも短いと、無機繊維マット７の水分が完全に蒸発しないことがあり、３６０秒よりも長いと無機繊維マット７に処理されたバインダーが炭化することがある。そして、形成された無機繊維マット７は、コンベア４３の部分に設置された切断機８によって所定の製品寸法に切断された後、コンベア４４によって運ばれ、包装、梱包される。
【００３６】
このようにして製造された本発明の無機繊維マットは、フェノール樹脂をはじめとしてこれまで提案されてきたバインダーで処理した無機繊維マットと比較して優れた復元率や表面強度等を持ちながらも、無機繊維マットからの揮発性有機化合物の放出量は極めて少ないものである。
【００３７】
なお、ＪＩＳによって、ホルムアルデヒド放散速度は、数段階に区別されている。たとえばＪＩＳ−Ａ９５０４ではＦ☆☆〜Ｆ☆☆☆☆の３段階に区分されており、それぞれ、ホルムアルデヒド放散速度が５μｇ／ｍ2・ｈ以下の場合がＦ☆☆☆☆タイプ、５μｇ／ｍ2・ｈを超えて２０μｇ／ｍ2・ｈ以下の場合がＦ☆☆☆タイプ、２０μｇ／ｍ2・ｈを超えて１２０μｇ／ｍ2・ｈ以下の場合がＦ☆☆タイプである。Ｆ☆☆☆☆タイプが最も優れており、本発明の無機繊維用バインダーを用いた場合、ＪＩＳ−Ａ１９０１のチャンバー法に基づいた試験において、Ｆ☆☆☆☆タイプの無機繊維マットを製造することができる。
【００３８】
また、本発明における無機繊維マットの復元率とは、外力を加えて圧縮させた後、外力を除いて復元させた後の無機繊維マットの厚さと、圧縮前の無機繊維マットの厚さの比で表される。無機繊維マットは保管や輸送の効率を上げるために、一定数量以上の無機繊維マットをまとめて圧縮して梱包する場合がある。そのため、開梱して得られる無機繊維マットが圧縮前の厚さを確保できない場合、すなわち、無機繊維マットの復元率が悪い場合には、断熱性や吸音性などの性能が充分に得られない場合がある。
【実施例】
【００３９】
以下、製造例と実施例及び比較例を示し、本発明を具体的に説明するが、本発明は下記の実施例に制限されるものではない。なお、下記の例において、部及び％はそれぞれ質量部、質量％を示す。
【００４０】
［実施例１〜４］
表１に記載したポリビニルアルコール１００部とイソブチレン・無水マレイン酸共重合物のアンモニア変性物５部をイオン交換水に溶解し２質量％の濃度である無機繊維用バインダー水溶液を調製した。無機繊維としてグラスウールを用い、調製した無機繊維用バインダー水溶液を用いてスプレー塗布してグラスウールを処理し、実施例における処理条件、２００℃、１８０秒で加熱乾燥して無機繊維マットを作製した。無機繊維マットへの無機繊維用バインダーの処理量は、処理後の無機繊維マットを質量基準として、無機繊維への付着量が無機繊維用バインダーの固形分比率で４％となるようにした。
【００４１】
［実施例５〜８］
実施例１において、イソブチレン・無水マレイン酸共重合物のアンモニア変性物の量を、それぞれ３部、７部、１０部、２０部とした以外は、実施例１と同様の製造方法により無機繊維用バインダー水溶液を調製し、無機繊維マットを作製した。
【００４２】
［比較例１］
ポリビニルアルコールに代えて、フェノール樹脂「ショーノールＢＲＬ−１０１５」（水溶性フェノール：昭和高分子（株）製）を使用した以外は、実施例１と同様の方法により無機繊維用バインダー水溶液を調製し、無機繊維マットを作製した。
【００４３】
［比較例２，３］
実施例１において、無水マレイン酸を含有する共重合物のアンモニア変性物の量をそれぞれ０部、１部とした以外は、実施例１と同様の方法により無機繊維用バインダー水溶液を調製し、無機繊維マットを作製した。
【００４４】
［比較例４〜７］
無水マレイン酸を含有する共重合物のアンモニア変性物に代えて、それぞれホウ砂（（株）松葉薬品製）、カルボジライトＶ−０２（カルボジイミド系架橋剤：日清紡（株）製）、メイカネートＴＰ−１２０（イソシアネート系架橋剤：名成化学工業（株）製）、ガントレンツＡＮ−１１９（マレイン酸・メチルビニルエーテル共重合物：五協産業（株）製）を使用した以外は、実施例１と同様の方法により無機繊維用バインダー水溶液を調製し、無機繊維マットを作製した。
【００４５】
［評価方法］
実施例１〜８及び比較例１〜７の無機繊維マットの復元率及びホルムアルデヒド放散速度を測定した。なお、ホルムアルデヒド放散速度はＪＩＳ−Ａ１９０１に基づいて測定した。
【００４６】
無機繊維マットの復元率
無機繊維マットの梱包体製造時に、１０ｃｍ×１０ｃｍのサンプルを取り出し、２０ｋｇの加重を１時間かけ、加重後の無機繊維マットの厚み（ｄｘ）を測定し、下記式（１）により復元率を求めた（ｎ＝５）。その結果を表１に併記した。
Ｒ＝（ｄｘ／ｄ）×１００      （１）
Ｒ  ：復元率（％）
ｄｘ：復元後の無機繊維マットの厚み（ｍｍ）
ｄ  ：試験前の無機繊維マットの呼び厚み（ｍｍ）
【００４７】
ホルムアルデヒド放散速度
また、無機繊維マットの梱包体を適宜切断し、表面積を４４０ｃｍ2に調整したものを、ホルムアルデヒドの放散速度の測定用試験体とした。ホルムアルデヒド放散速度の測定条件について、測定日数は７日間として、チャンバー内の温度を２８℃、相対湿度を５０％として、チャンバー体積を２０Ｌ、換気回数を１時間当り０．５回とした。サンプリングには、ＤＮＰＨ（２，４−ジニトロフェニルヒドラジン）シリカショートボディ（Ｗａｔｅｒｓ社製）を用いて、捕集体積は１０Ｌとし、捕集流量は１６７ｍＬ／ｍｉｎとした。その結果を表１に併記した。
【００４８】
【表１】
2018199881.tif 000004
【００４９】
上記表中のポリビニルアルコールの詳細は、下記のとおりである。
・ＪＦ−０５（完全鹸化ポバール：鹸化度９８〜９９％、重合度５００）
・ＪＬ−０５Ｅ（部分鹸化ポバール：鹸化度７８〜８１％、重合度５００）
・ＪＰ−０５（部分鹸化ポバール：鹸化度８７〜８９％、重合度５００）
・ＪＰ−１０（部分鹸化ポバール：鹸化度８７〜８９％、重合度１０００）
上記いずれも日本・酢ビポバール社製
【００５０】
上記表中のイソブチレン・無水マレイン酸共重合物のアンモニア変性物は、「ＩＳＯＢＡＭ−１０４」（株）クラレ製であり、化学構造式は下記のとおりであり、重量平均分子量１６，０００〜１７，０００、ｎ＝０．７〜０．８質量％、ｍ＝９９．２〜９９．３質量％である。
【化３】
2018199881.tif 000005
【００５１】
上記表中の無水マレイン酸系共重合物は、「ガントレンツＡＮ−１１９」（無水マレイン酸・メチルビニルエーテル共重合物：五協産業（株）製）である。
【符号の説明】
【００５２】
１  繊維化装置
２  バインダー付与装置
３  無機繊維
４１，４２，４３，４４，５  コンベア
６  成形炉
７  無機繊維マット
８  切断機
【図１】
2018199881.tif 000007
【図２】
2018199881.tif 000008